(57)【要約】本発明は、スペーサーによってポリ尿素またはポリウレタン鎖に結合された蛍光または非蛍光染料を含む、顔料と類似の特性を有するコポリマー組成物に関する。また、本発明は、尿素またはウレタン基を含むスペーサーによって染料部に結合されたイソシアナート基を含む、新規な単官能性染料モノマーを提供する。本ポリマー顔料は、優れた特性、特に高温安定性および標準的な各種ポリマーの着色剤としての容易な施用性を提供する。【特許請求の範囲】
【請求項１】
一般式（Ｉ）の染料モノマー。
【化１】
2004534133.tif 000020
［Ｒ１はＣ１〜１２アルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン（ｎは０から６までの数）であり、前記アルキレンおよび／またはアリーレン基は、場合によって、ヒドロキシル、Ｃ１〜６アルキル、Ｃ１〜６アルコキシル、Ｃ６〜１０アリールオキシまたはハロゲンで置換されており、
Ｘは酸素またはＮＲ’であり、Ｒ’は水素、Ｃ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、前記アルキルおよび／またはアリール基は、場合によって、ヒドロキシル、Ｃ１〜６アルコキシル、Ｃ６〜１０アリールオキシまたはハロゲンで置換されており、
Ｒ２は、Ｃ１〜１２アルキレン、Ｃ５〜６シクロアルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン（ｎは０から６までの数）であり、前記アルキレン、シクロアルキレンおよび／またはアリーレン基は、場合によって、ヒドロキシル、Ｃ１〜６アルキル、Ｃ１〜６アルコキシル、Ｃ６〜１０アリールオキシまたはハロゲンで置換されており、
Ｄは一般式（ＩＩ）、（ＩＩＩ）、（ＩＶ）、（Ｖ）または（ＶＩ）の染料部で、
【化２】
2004534133.tif 000021
2004534133.tif 000022
式中、Ａは置換または非置換の縮合芳香族系または複素環式系であり、
Ｒ３は水素、ハロゲン、ＮＲ４Ｒ５、Ｒ５ＯもしくはＲ５Ｓであり、Ｒ４は、水素、Ｃ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、アルキルおよび／またはアリール基は、場合によって、ヒドロキシル、Ｃ１〜６アルコキシル、Ｃ６〜１０アリールオキシまたはハロゲンで置換され、Ｒ５はＣ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、前記アルキルおよび／またはアリール基は、場合によって、ヒドロキシル、Ｃ１〜６アルコキシル、Ｃ６〜１０アリールオキシまたはハロゲンで置換されており、
環Ｂは、３，４位置で式−ＮＲ６（ＣＯ）ｍ−ＮＲ７−もしくはＯ−ＣＯ−ＮＲ６−の基により環化形成しており、ｍは１または２であり、Ｒ６およびＲ７は独立に、水素、Ｃ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、前記アルキルおよび／またはアリール基は、場合によって、アミノ、Ｃ１〜６アルキルアミノ、Ｃ６〜１０シクロアルキルアミノ、ヒドロキシル、Ｃ１〜６アルコキシル、Ｃ６〜１０アリールオキシまたはハロゲンで置換されており、
Ｒ’は上記で定義した通りである。］
【請求項３】
Ａが一般式（ＩＩａ）、（ＩＩｂ）または（ＩＩｃ）であることを特徴とする請求項２に記載の染料モノマー。
【化３】
2004534133.tif 000023
［Ｒ３は請求項２で定義した通りであり、
Ｙは硫黄、酸素、またはＮＲ４であり、Ｒ４は請求項２に記載の意味を有する。］
【請求項４】
Ｒ１およびＲ２が、Ｃ２〜６、好ましくはＣ２またはＣ６の鎖長を有することを特徴とする請求項１から３に記載の染料モノマー。
【請求項５】
ヒドロキシまたはアミノ官能化染料部分が、一般式（ＶＩＩＩ）によるジイソシアナート部分と反応することを特徴とする請求項１から４に記載の染料モノマーを調製する方法。
【化４】
2004534133.tif 000024
［Ｒ２”は、Ｃ１〜１２アルキレン、Ｃ５〜６シクロアルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン−（ｎは０から６までの数）であり、前記アルキレン、シクロアルキレンおよび／またはアリーレン基は、場合によって、ヒドロキシル、Ｃ１〜６アルキル、Ｃ１〜６アルコキシ、Ｃ６〜１０アリールオキシまたはハロゲンで置換されている。］
【請求項６】
前記ジイソシアナート部（ＶＩＩＩ）がＣ６〜１２アルキレンジイソシアナート、トルイレン−２，４−ジイソシアナート、または１−イソシアナト−３−イソシアナトメチル−３，５，５−トリメチル−シクロヘキサンであることを特徴とする請求項５に記載の染料モノマーを調製する方法。
【請求項７】
請求項１から４に記載の染料モノマーを含むコポリマー組成物。
【請求項８】
コモノマーとしてジアミン、ジオールおよび／または他のジイソシアナート化合物を含むことを特徴とする請求項７に記載のコポリマー組成物。
【請求項９】
一般式（ＩＸ）によるジアミン、
【化５】
2004534133.tif 000025
または一般式（ＸＩＶ）によるジオール、
【化６】
2004534133.tif 000026
および／または一般式（ＶＩＩＩ）によるジイソシアナート
【化７】
2004534133.tif 000027
を含むことを特徴とする請求項８に記載のコポリマー組成物。
［Ｒ２’は、Ｃ１〜１２アルキレン、Ｃ５〜６シクロアルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン−（ｎは０から６までの数）であり、前記アルキレン、シクロアルキレンおよび／またはアリーレン基は、場合によって、ヒドロキシル、Ｃ１〜６アルキル、Ｃ１〜６アルコキシ、Ｃ６〜１０アリールオキシまたはハロゲンで置換されている。］
【請求項１０】
前記コポリマー組成物の染料モノマーの含有率が、０．０１〜１０重量％、好ましくは１〜３重量％であることを特徴とする請求項７から９に記載のコポリマー組成物。
【請求項１１】
請求項１から６のいずれかに記載の染料モノマーの少なくとも１つが、重合反応のために、少なくとも１つのジアミンまたはジオール化合物、および／または他のジイソシアナート化合物と混合されることを特徴とする、請求項７から１０に記載のコポリマー組成物を調製する方法。
【請求項１２】
請求項１から４に記載の染料モノマーを共重合可能なモノマーと共重合することによって得られる、顔料類似の特性を有するコポリマー粒子。
【請求項１３】
請求項１から４に記載の染料モノマーの少なくとも１つが、少なくとも１つのジアミンまたはジオール化合物、および／または他のジイソシアナート化合物と懸濁重合で反応することを特徴とする、請求項１４に記載のコポリマー粒子を調製する方法。
【請求項１４】
合成ポリマーの原料着色における、印刷インクにおける、紙の原料着色のための、繊維のコーティングおよび印刷のための、電子写真用トナーおよび現像剤における、粉体塗料における、およびインクジェット用インクにおける、請求項１２に記載のコポリマー粒子の使用。
【発明の詳細な説明】
【技術分野】
【０００１】
本発明は、両方とも以下でＰＵと略称する、顔料と同じ特性を有する、本質的に着色されているポリ尿素またはポリウレタンを形成する組成物に関し、スペーサーによって少なくとも１つのイソシアナートに結合された蛍光または非蛍光染料を含む。さらに、本発明は、顔料と同じ特性を有するポリマー粒子を形成する、前記ＰＵ化合物の縮重合方法に関する。また、本発明は、それぞれ新規な染料モノマー、同様にそれらの調製方法に関する。
【背景技術】
【０００２】
着色剤を含む物品が長期間太陽光照射に露出されると、その色を失くすことが知られている。特に蛍光着色剤は従来の着色剤よりも急速に劣化し、しばしば日中の太陽光照射の露出によって数日または数ヶ月内に無色になる。
【０００３】
従来の蛍光または非蛍光染料ポリマー顔料では、顔料のポリマー成分が染料の支持体または溶媒として働く。ポリマーおよび染料は「固形状態溶液」に関連する。従来の染料支持体は、種々の組成物を有し、染料および顔料の使用に応じて選択される。例えば、米国特許第３，７４１，９０７号（Ｂｅｙｅｒｌｉｎ）は、主としてその中に均一に分散したイソシアナート樹脂および蛍光着色物質からなる顔料を開示している。蛍光着色物質は樹脂に共役結合されるように官能化されておらず、樹脂を形成する前、または間に重合混合物に分散される。
【０００４】
ポリマー母材に共役結合していない着色剤は、凝塊または結晶化し、母材内の不均質な分散を招く。特に、蛍光着色剤は蛍光部位の凝塊によって、しばしばそれらの蛍光特性を失くす（消光）。さらに、非共役結合着色剤は着色剤の退色や漂白（ｂｌｅａｄｉｎｇ）が起きる。
【０００５】
一般に染料分子をポリマー主鎖に共役結合させる３つの異なる方法がある。第１に染料分子をポリマー主鎖の反応性側鎖基にグラフトさせることである。第２の方法は、ポリマー鎖の末端をポリマー鎖に反応性のある単一官能性の染料分子でキャップすることである。第３の方法は、二感応性染料モノマーを他のモノマーと共にポリマー鎖に反応させることである。
【０００６】
Ｈ．Ｗａｎｇ、Ｉ．Ｔｚｕｎ、Ｊｏｕｒｎａｌ  ｏｆ  Ａｐｐｌｉｅｄ  Ｐｏｌｙｍｅｒ  Ｓｃｉｅｎｃｅ、７３、２４５〜２５３（１９９９）は、エピクロルヒドリン結合剤との反応で修飾した染料分子を、ＰＵポリマーに側鎖のヒドロキシル基でグラフトすることを開示している。染料はＰＵの重合反応の後に結合される。
【０００７】
国際公開第９９／５０３６１号は、ＰＵプレポリマーを着色剤で鎖延長することを開示している。詳細には、着色剤はイソシアナート、イソシアナートに反応性のある２つの官能基、例えばヒドロキシルやアミン、あるいは２つのイソシアナート基のいずれかと二官能性がある。２つの方法ステップの第１ステップでＰＵプレポリマーが合成される。第２ステップで、ポリマー鎖は官能化した染料分子で延長される。分子量（Ｍｗ）７０００〜９０００のＰＵポリマーに反応させる２つのジアミン官能化染料分子の例が開示されている。好ましい染料基はアゾ基、アントラキノン基、フタロシアニン基、およびトリフェンジオキサジン基である。
【０００８】
米国特許第６，１０３，００６号（Ｄｉ  Ｐｉｅｔｒｏ）は、ポリアミド、ポリアミドエステルまたはポリエステルのポリマー主鎖に反応させた蛍光染料を含む耐光性ポリマー顔料について述べている。これらの縮重合型ポリマーを生成するには、少なくとも１つのモノマーが、アミド結合（第２モノマーのアミン基で）、またはエステル結合（第２モノマーのヒドロキシ基で）のいずれかを形成するカルボン酸基を有していなければならない。好ましい蛍光染料モノマーとして無水ジカルボン酸ベンゾチオキサンテンが記載されている。
【０００９】
国際公開第９８／２６７５４号は、ジオールと少なくとも２つのヒドロキシル基を有する着色剤モノマーとの共縮重合によって得られた着色剤を含む、化粧用組成物を開示している。形成されたポリマーはポリウレタンである。
【００１０】
仏国特許出願公開第２２３７９２２号は、２つの末端ヒドロキシル基または２つの末端アミン基のいずれかを有するペリレン型着色剤の共縮重合によってポリ尿素またはポリウレタンを着色することを記載している。ヒドロキシル基またはアミン基はＣ１〜６アルキルスペーサーによって染料部から分離されている。
【００１１】
独国特許出願公開第２４２６１８０Ａ１は、ＰＵに共反応する染料モノマーを開示している。染料モノマーは、染料部に「スペーサー」によって結合しているイソシアナートに反応性のある、少なくとも１つの基を有する。「スペーサー」は、直接結合した酸素、アミン、またはアミド基のいずれかである。さらに、反応基は、少なくとも２つのヒドロキシ基を有する非常に特殊な基であると定義される。この基の好ましい実施形態は、以下に与える一般式のものであり、ＲおよびＲ’は独立に水素、Ｃ１〜４アルキル、またはさらにＣ１〜６−ω−ヒドロキシアルキル基である。
【００１２】
【化１】
2004534133.tif 000002
【発明の開示】
【発明が解決しようとする課題】
【００１３】
本発明の１つの目的は、反応性基として１つまたは２つのジイソシアナートを有する、ＰＵ鎖に共反応する染料モノマーを提供することである。
【００１４】
他の目的は、標準的な反応経路によって容易に利用可能な、大きく反応機構を変えることなく、染料部とスペーサーを広く変化することが可能なモノマーを提供することである。
【００１５】
さらに本発明の目的は、標準的なポリマーを着色するのに容易に使用可能な、顔料と同じ特性を有する、本質的に着色されたＰＵを形成する組成物を提供することである。
【課題を解決するための手段】
【００１６】
これらの目的は、ＰＵ主鎖と反応する、あるいは組み込まれる新規な染料モノマーを含む組成物によって達成される。新規な染料モノマーでは、染料部は、尿素またはウレタン基を含むスペーサーによって、イソシアナート、または複数のイソシアナート部から分離される。
【発明を実施するための最良の形態】
【００１７】
染料モノマーは一般式（Ｉ）のものである。
【００１８】
【化２】
2004534133.tif 000003
式中、Ｒ１はＣ１〜１２アルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン（ｎは０から６までの数字）であり、アルキレンおよび／またはアリーレン基は、場合によって、ヒドロキシル、Ｃ１〜６アルキル、Ｃ１〜６アルコキシル、Ｃ６〜１０アリールオキシまたはハロゲンで置換される。
【００１９】
Ｘは酸素またはＮＲ’であり、Ｒ’は水素、Ｃ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、アルキルおよび／、またはアリール基は、場合によって、ヒドロキシル、Ｃ１〜６アルコキシル、Ｃ６〜１０アリールオキシまたはハロゲンで置換される。
【００２０】
Ｒ２は、Ｃ１〜１２アルキレン、Ｃ５〜６シクロアルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン（ｎは０から６までの数字）であり、アルキレン、シクロアルキレンおよび／またはアリーレン基は、場合によって、ヒドロキシル、Ｃ１〜６アルキル、Ｃ１〜６アルコキシル、Ｃ６〜１０アリールオキシまたはハロゲンで置換される。
【００２１】
Ｄは一般式（ＩＩ）から（ＶＩ）の染料部である。
【００２２】
【化３】
2004534133.tif 000004
【００２３】
Ａは置換もしくは非置換の縮合芳香族または複素環式系であり、好ましくは一般式（ＩＩａ）、（ＩＩｂ）または（ＩＩｃ）のものであり、
【００２４】
【化４】
2004534133.tif 000005
式中、Ｒ３は水素、ハロゲン、ＮＲ４Ｒ５、Ｒ５ＯもしくはＲ５Ｓであり、Ｒ４は、水素、Ｃ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、アルキルおよび／またはアリール基は、場合によって、ヒドロキシル、Ｃ１〜６アルコキシル、Ｃ６〜１０アリールオキシまたはハロゲンで置換され、Ｒ５はＣ１〜６アルキル、Ｃ６〜１０アリール、（Ｃ６〜１０）アリール−（Ｃ１〜６）アルキルまたは（Ｃ１〜６）アルキル−（Ｃ６〜１０）アリールであり、アルキルおよび／またはアリール基は、場合によって、ヒドロキシル、Ｃ１〜６アルコキシル、Ｃ６〜１０アリールオキシまたはハロゲンで置換され、Ｙは硫黄、酸素またはＮＲ４であり、Ｒ４は上記の意味を有する。
【００２５】
環Ｂは、３，４−位置に式−ＮＲ６（ＣＯ）ｍ−ＮＲ７−もしくはＯ−ＣＯ−ＮＲ６−の基で環化形成しており、ｍは１または２であり、Ｒ６およびＲ７は独立に、水素、Ｃ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、アルキルおよび／またはアリール基は、場合によって、アミノ、Ｃ１〜６アルキルアミノ、Ｃ６〜１０シクロアルキルアミノ、ヒドロキシル、Ｃ１〜６アルコキシル、Ｃ６〜１０アリールオキシまたはハロゲンで置換される。
【００２６】
特に好ましい染料モノマーは、一般式（ＩＩ）（Ａは一般式（ＩＩｂ）で、Ｙは硫黄、Ｒ３は水素である）のもの、およびＲ３が水素である一般式（Ｖ）のものである。
【００２７】
好ましいスペーサーＲ１およびＲ２は、独立にＣ２〜６アルキレン、Ｃ６シクロアルキレン、ｎが１、２または３の−（Ｃ１〜６アルキレン−Ｏ−）ｎ−Ｃ１〜６アルキレン−、および場合によっては置換したＣ６アリーレンである。Ｒ１およびＲ２が独立にＣ２、Ｃ３、Ｃ６アルキレン、ｎが２の−（エチレン−Ｏ−）ｎ−エチレン−であることが最も好ましい。
【００２８】
好ましくは、Ｘは、酸素、またはＲ’が水素またはメチルであるＮＲ’である。
【００２９】
本発明によるＰＵ組成物中の重合可能なモノマーの好ましい含有量は、ＰＵ組成物の総重量を基準にして、０．０１〜１０重量％、より好ましくは１〜５重量％、最も好ましくは２〜３重量％である。
【００３０】
式（Ｉ）（Ｄが式（ＩＩ）の１つである）の染料モノマーの合成中間体は、それぞれの染料部のジカルボン酸無水物を、一般式（ＶＩＩ）によるそれぞれのスペーサーを含むアミノアルコールまたはジアミンと次の反応機構に従って、非プロトン性の極性溶媒中で縮合することによって得られる。
【００３１】
【化５】
2004534133.tif 000006
式中、Ａ、Ｒ１、Ｘは上記で定義されている。
【００３２】
式（Ｉ）（Ｄが式（ＩＩＩ）〜（ＶＩ）の１つである）の染料モノマーの合成中間体は、分離される基（Ｌ）、例えば、塩素または臭素で官能化された染料部と、一般式（ＶＩＩ）によるそれぞれのスペーサーを含むアミノアルコールまたはジアミンとの反応によって得られる。
【００３３】
【化６】
2004534133.tif 000007
【００３４】
各場合において、スペーサーの自由端のヒドロキシル基またはアミノ基は、以下に示す一般式（ＶＩＩＩ）のジイソシアナート化合物でさらに官能化される。最終製品は高収率が得られる。
【００３５】
一般的な合成は以下の式で示される。
【００３６】
【化７】
2004534133.tif 000008
式中、Ｄ、Ｒ１、Ｒ２、Ｘは上記で定義されている。
【００３７】
本発明による染料モノマーの縮重合は、水中の懸濁（または微小乳化）重合として行われ、反応混合物は、以下に示す一般式（ＩＸ）のジアミン、および一般式（Ｉ）の新しいイソシアナート官能化染料モノマー、ならびにさらに場合によって一般式（ＶＩＩＩ）のジイソシアナートを含む。
【００３８】
ポリ尿素に反応する、単官能化したモノマーの一般的な合成は以下の式で示される。
【００３９】
【化８】
2004534133.tif 000009
式中、Ｄ、Ｒ１、Ｒ２、Ｘは上記で定義されており、Ｒ２’およびＲ２’’は独立にＣ１〜１２アルキレン、Ｃ５〜６シクロアルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン−（ｎは０から６までの数）であり、アルキレン、シクロアルキレンおよび／またはアリーレン基は、場合によって、ヒドロキシル、Ｃ１〜６アルキル、Ｃ１〜６アルコキシ、Ｃ６〜１０アリールオキシまたはハロゲンと置換される。
【００４０】
ポリウレタンに反応する単官能化モノマーの一般的な合成は以下の式に示される。
【００４１】
【化９】
2004534133.tif 000010
式中、Ｄ，Ｒ１、Ｒ２、Ｒ２’、Ｒ２”、およびＸは上記で定義されている。
【００４２】
好ましいジイソシアナートは、例えば、１，４−テトラメチレンジイソシアナート、１，６−ヒキサメチレンジイソシアナート、１−イソシアナト−３−イソシアナトメチル−３，５，５−トリメチルシクロヘキサン（イソホロンジイソシアナートとも呼ばれる）、４，４’−ジイソシアナト−ジシクロヘキシルメタン、フェニレン−１，４−ジイソシアナート、２，４−および２，６−トリレンジイソシアナート、ナフチレン−１，５−ジイソシアナート、３，３’−ビトリレン−４，４’−ジイソシアナート、ジフェニルメタン−４，４’−ジイソシアナート、３，３’−ジメチルジフェニルメタンー４，４’−ジイソシアナート、メタフェニレンジイソシアナート、２，４−トリレンジイソシアナート二量体およびジアニシジンジイソシアナートである。
【００４３】
最も好ましいジイソシアナート（ＶＩＩＩ）は、Ｃ６〜１２アルキレンジイソシアナート、トルイレン−２，４−ジイソシアナート（ＶＩＩＩａ）または１−イソシアナト−３−イソシアナトメチル−３，５，５−トリメチルシクロヘキサン（イソホロンジイソシアナートとも呼ばれる）（ＶＩＩＩｂ）である。
【００４４】
【化１０】
2004534133.tif 000011
【００４５】
好ましいジアミン（ＩＸ）は、Ｃ６〜１２アルキレンジアミン、Ｃ５〜６シクロアルキレンジアミン、トルイレン−２，４−ジアミン（ＩＸａ）、またはイソホロンジアミン（ＩＸｂ）とも呼ばれる１−アミノ−３−アミノメチル−３，５，５−トリメチルシクロヘキサンである。
【００４６】
最も好ましいジアミン（ＩＸ）は、例えば、１，２−エチレンジアミン、１，４−テトラメチレンジアミン、１，６−ヘキサメチレンジアミン、トリメチルヘキサメチレンジアミン、１，４−ジアミノシクロヘキサン、トルイレン−２，４−ジアミン（ＩＸａ）、またはイソホロンジアミン（ＩＸｂ）とも呼ばれる１−アミノ−３−アミノメチル−３，５，５−トリメチルシクロヘキサンである。
【００４７】
【化１１】
2004534133.tif 000012
【００４８】
最も好ましいジオール（Ｘ）は、Ｃ６〜１２アルキレンジオール、トルイレン−２，４−ジオール（Ｘａ）、または１−ヒドロキシ−３−ヒドロキシメチル−３，５，５−トリメチルシクロヘキサン（イオホロンジオールとも呼ばれる）（Ｘｂ）である。
【００４９】
【化１２】
2004534133.tif 000013
【００５０】
反応温度は０〜１００℃の範囲であり、好ましくは約８０℃である。
【００５１】
分散剤または界面活性剤は反応混合物の０〜２０重量％、好ましくは約５重量％存在することができる。
【００５２】
顔料と同じ特性を有する、得られたコポリマー粒子（コポリマー顔料とも呼ばれる）は、明るく着色した粉を形成し、前記製品は広い粒子サイズの分布および不規則な形状を有する本質的に非球形の粒子からなり（界面活性剤を使用しない場合）、あるいは、主として１〜５ミクロンの実質上均一なサイズの球状微粒子からなる（１つまたは数種の界面活性剤を使用する場合）。
【００５３】
顔料と同じ特性を有する、得られたコポリマー粒子は、当技術分野でよく知られた方法によって仕上げを行い、あるいは粉砕することができる。
【００５４】
本発明によるコポリマー顔料は、合成ポリマー、合成樹脂、および再生繊維を含む基板を、場合によっては溶媒の存在下で全体を着色するのに適している。これらの基板は、より詳細には油、水および溶媒ベースの表面塗膜、ポリエステル紡糸溶融物、ポリエチレン、ポリスチレンや塩化ビニルの溶融物、ポリメタクリラートやポリメチルメタクリラートの溶融物、ポリウレタンの塊、ゴムおよび合成皮革を含む。さらに、顔料は、大量の紙の着色、および織物のコーティングや印刷のための印刷インクを製造するのに使用することができる。
【００５５】
また、本発明によるコポリマー顔料は、１つまたは２成分の粉状トナー（１つまたは２成分の現像剤とも呼ばれる）、磁気トナー、液体トナー、重合トナーや特殊トナーなど、電子写真トナーおよび現像剤の着色剤として適している。
【００５６】
典型的なトナー結合剤は、スチレン、スチレン−アクリラート、スチレン−ブタジエン、アクリラート、ポリエステルやフェノール−エポキシ樹脂、ポリスルホン、独立のもしくは混合したポリウレタン、また、ポリエチレンおよびポリプロピレンなど、付加重合、重付加および重縮合の樹脂であり、さらに電荷制御剤、ワックスもしくは流れ助剤などの構成成分を含むことができ、またはこれらの添加剤で引き続き修飾することができる。
【００５７】
さらに、本発明によるコポリマー顔料は、特に摩擦電気的にもしくは動電気学的に噴霧可能な粉体塗料において、粉状着色剤および粉体塗料として適しており、例えば、金属、木材、プラスチック、ガラス、セラミック、コンクリート、織物材料、紙もしくはゴムから作られた物品の表面コーティングに用いられる。
【００５８】
典型的に使用される粉体塗装樹脂は、通例の硬化剤とともに、エポキシ樹脂、カルボキシルおよびヒドロキシルを含有するポリエステル樹脂、ポリウレタン樹脂、およびアクリル樹脂である。樹脂の混合物も使用される。例えば、エポキシ樹脂はしばしばカルボキシルおよびヒドロキシル含有ポリエステル樹脂と組み合わせて使用される。典型的な硬化剤成分（樹脂系の機能として）は、例えば、酸無水物、イミダゾールおよびジシアノジアミドとその誘導体、ブロック的なイソシアナート、ビスアシルウレタン、フェノールおよびメラミン樹脂、トリグリシジルイソシアナート、オキサゾリンならびにジカルボン酸である。
【００５９】
加えて、本発明によるコポリマー顔料は、水性および非水性両方のインクジェット用インクの着色剤、およびホットメルト方法によって動作するインクとして適している。
【００６０】
以下の実施例によって本発明を説明する。特記ない限り、実施例で用いられる部およびパーセントは重量対重量基準である。
【００６１】
１）重合可能なモノマーの合成
【実施例１】
【００６２】
ＨＹ６ＣＮ−ＩＣ６モノマーの合成
０．５部の（６−アミノヘキサメチレン）−ベンゾチオイキサンテンジカルボキシイミドを、最初に８０℃に加熱した５０部のヒキサメチレンジイソシアナートと１０部のアセトンの混合物に分割して加える。反応完了後、得られる黄色蛍光溶液を、次の共重合ステップで単離することなくそのまま使用する。
【００６３】
【化１３】
2004534133.tif 000014
【実施例２】
【００６４】
ＨＹ２ＣＯ−ＩＣ６の合成
０．５部の（２−ヒドロキシルエチル）−ベンゾチオキサンテンジカルボキシジイミドを、最初に８０℃に加熱した５０部のヘキサメチレンジイソシアナートと１０部のアセトンの混合物に分割して加える。反応完了後、得られる黄色蛍光溶液を、次の共重合ステップで単離することなくそのまま使用する。
【００６５】
【化１４】
2004534133.tif 000015
【実施例３】
【００６６】
ＨＹ６ＣＮ−ＩＣＴＯモノマーの合成
０．５部の（６−アミノヘキサメチレン）−ベンゾチオキサンテンジカルボキシジイミドを、最初に８０℃に加熱した５０部のトルイレン−２，４−ジイソシアナートと１０部のアセトンの混合物に分割して加える。反応完了後、得られる黄色蛍光溶液を、次の共重合ステップで単離することなくそのまま使用する。
【００６７】
【化１５】
2004534133.tif 000016
【実施例４】
【００６８】
ＨＹ−Ｅ３Ｎ−ＩＣ６モノマーの合成
０．５部の（アミノエチル−ビス−エチレンオキシ）−ベンゾチオキサンテンジカルボキシジイミドを、最初に８０℃に加熱した５０部のヘキサメチレンジイソシアナートと１０部のアセトンの混合物に分割して加える。反応完了後、得られる黄色蛍光溶液を、次の共重合ステップで単離することなくそのまま使用する。
【００６９】
【化１６】
2004534133.tif 000017
【実施例５】
【００７０】
Ｎａｐｈｔ−３ＣＮ−ＩＣ６モノマーの合成
４−ブロモナフタル酸無水物（１０部）を４０部のＮ−メチルピロリドンに懸濁し、４部の１，２−ジアミノベンゼンを窒素雰囲気中で加える。反応混合物を１４０℃で反応が完了するまで攪拌する。冷却後、製品を濾過して単離し、メタノールで洗浄し、乾燥する。所望の製品が赤色粉として８５％の収率で得られる。得られた製品５部を３８部のＮ−メチルアミノ−プロピルアミンに加え、窒素雰囲気中８０℃で反応が完了するまで加熱する。次いで反応混合物を１００部の熱水に注ぎ、次いで濾過し、圧縮ケーキにアミンが残らなくなるまで水で洗浄する。乾燥後、最終着色剤が赤色粉として９０％得られる。
【００７１】
先に得た染料０．５部を、最初に８０℃に加熱した５０部のヘキサメチレンジイソシアナートの混合物に分割して加える。反応完了後、得られる明るい赤色溶液を、次の共重合ステップで単離することなくそのまま使用する。
【００７２】
【化１７】
2004534133.tif 000018
【実施例６】
【００７３】
Ｎａｐｈｔ−２ＣＯ−ＩＣ６モノマーの合成
４−ブロモナフタル酸無水物（１０部）を４０部のＮ−メチルピロリドンに懸濁し、４部の１，２−ジアミノベンゼンを窒素雰囲気中で加える。反応混合物を１４０℃で反応が完了するまで攪拌する。冷却後、製品を濾過して単離し、メタノールで洗浄し、乾燥する。所望の製品が赤色粉として８５％の収率で得られる。得られた製品５部を３８部の２−ヒドロキシルアミンに加え、窒素雰囲気中８０℃で反応が完了するまで加熱する。次いで反応混合物を１００部の熱水に注ぎ、次いで濾過し、圧縮ケーキにアミンが残らなくなるまで水で洗浄する。乾燥後、最終着色剤が赤色粉として８５％得られる。
【００７４】
先に得た染料０．５部を、最初に８０℃に加熱した５０部のヘキサメチレンジイソシアナートの混合物に分割して加える。反応完了後、得られる明るい赤色溶液を、次の共重合ステップで単離することなくそのまま使用する。
【００７５】
【化１８】
2004534133.tif 000019
【００７６】
２）着色モノマーを含むコポリマーの合成
【実施例７】
【００７７】
ＰＵ−ｃｏ−ＨＹ６ＣＮ−ＩＣ６コポリマーの合成
１）共重合
５０部のヘキサメチレンジアミンと２５０部の水の混合物を、５部の分散剤を存在させて最初に８０℃に加熱し維持する。次いで、（実施例１の）ＨＹ６ＣＮ−ＩＣ６モノマー黄色蛍光溶液を、この温度で１時間にわたり激しく攪拌しながら、この溶液に加える。添加の開始後直ちに黄色製品が沈殿を開始する。添加の終了後、黄色懸濁物を８０℃で３時間追加して攪拌する。
【００７８】
２）精製
沈殿物を濾過し、濾過物にアルキルジアミンが検出できなくなるまで熱水で洗浄した。得られる圧縮ケーキをブッフナー（Ｂｕｃｈｎｅｒ）で吸引乾燥する。未反応の染料を種々の有機溶媒中で確認する。コポリマー（無色の上澄み）からはいかなる製品も抽出されなかった。次いで黄色粉を真空オーブン中８０℃で一夜乾燥した。
【００７９】
３）特性
−形状および色：５０ｇの淡黄色粉。
【００８０】
−溶解性：次の有機溶媒に不溶：メタノール、アセトン、ＴＨＦ、ＤＭＦ、ＮＭＰ、ＤＭＳＯ、クロロホルム、ジクロロベンゼン。
【００８１】
−ＤＳＣ：２８６℃および３６５℃にピーク。
【００８２】
−組成物：供給モノマー組成物およびモノマーの反応性の比により、コポリマーの組成物をコポリマー組成物反応式から算出した。１％（重量）のＨＹ６ＣＮ−ＩＣ６を含むはずである。しかし、コポリマーは実際にはＰＵ−ｃｏ−ＨＹ６ＣＮ−ＩＣ６と異なるコポリマー組成物との混合物である。重合中の転化が増加するのに伴って、反応性モノマーＨＹ６ＣＮ−ＩＣ６はより多く消費された。この結果、供給モノマー組成物は低いＨＹ６ＣＮ−ＩＣ６含有率へ連続的に変化し、コポリマー組成物も連続的に変化する。算出したコポリマーの組成物は、組成的な変化が無視できる低い重合転化（＜１０％）の時にのみ得ることができる。
【実施例８】
【００８３】
ＰＵ−ｃｏ−ＨＹ２ＣＯ−ＩＣ６コポリマーの合成
１）共重合
５０部のヘキサメチレンジアミンと２５０部の水の混合物を、５部の分散剤を存在させて最初に８０℃に加熱し維持する。次いで、（実施例２の）ＨＹ２ＣＯ−ＩＣ６モノマー黄色蛍光溶液を、この温度で１時間にわたり激しく攪拌しながら、この溶液に加える。添加の開始後直ちに黄色製品が沈殿を開始する。添加の終了後、黄色懸濁物を８０℃で３時間追加して攪拌する。
【００８４】
２）精製
沈殿物を濾過し、濾過物にアルキルジアミンが検出できなくなるまで熱水で洗浄した。得られる圧縮ケーキをブッフナーで吸引乾燥する。未反応の染料を種々の有機溶媒中で確認する。未反応の製品はコポリマーから抽出可能であった（無色の上澄み）。次いで黄色粉を真空オーブン中８０℃で一夜乾燥した。次いで、未反応の染料モノマーをソクスレー（Ｓｏｘｈｌｅｔ）装置でエタノール中１２時間沸騰することによって抽出する。オーブン中８０℃の乾燥後、染料モノマーの損失は使用された染料モノマーの＜１％であることが判る。
【００８５】
３）特性
−形状および色：５０ｇの明るい黄色粉。
【００８６】
−溶解性：次の有機溶媒に不溶：メタノール、アセトン、ＴＨＦ、ＤＭＦ、ＮＭＰ、ＤＭＳＯ、クロロホルム、ジクロロベンゼン。
【００８７】
−ＤＳＣ：２９２℃および３６２℃にピーク。
【００８８】
−組成物：供給モノマー組成物およびモノマーの反応性の比により、コポリマーの組成物をコポリマー組成物反応式から算出した。１％（重量）のＨＹ２ＣＯ−ＩＣ６を含むはずである。しかし、コポリマーは実際にはＰＵ−ｃｏ−ＨＹ２ＣＯ−ＩＣ６と異なるコポリマー組成物との混合物である。重合中の転化が増加するのに伴って、反応性モノマーＨＹ２ＭＡはより多く消費された。この結果、供給モノマー組成物は低いＨＹ２ＣＯ−ＩＣ６含有率へ連続的に変化し、コポリマー組成物も連続的に変化する。算出したコポリマーの組成物は、組成的な変化が無視できる低い重合転化（＜１０％）の時にのみ得ることができる。
【実施例９】
【００８９】
ＰＵ−ｃｏ−ＨＹ６ＣＮ−ＩＣＴＯコポリマーの合成
１）共重合
５０部のヘキサメチレンジアミンと２５０部の水の混合物を、５部の分散剤を存在させて最初に８０℃に加熱し維持する。次いで、（実施例３の）ＨＹ６ＣＮ−ＩＣＴＯモノマーの黄色蛍光懸濁物を、この温度で１時間にわたり激しく攪拌しながら、この溶液に加える。添加の開始後直ちに明るい橙色製品が沈殿を開始する。添加の終了後、橙色懸濁物を８０℃で３時間追加して攪拌する。
【００９０】
２）精製
沈殿物を濾過し、濾過物にアルキルジアミンが検出できなくなるまで熱水で洗浄した。得られる圧縮ケーキをブッフナーで吸引乾燥する。未反応染料の存在をＴＬＣ技術で確認した。コポリマーに検出可能な未反応製品はなかった。次いで黄色粉を真空オーブン中８０℃で一夜乾燥した。
【００９１】
３）特性
−形状および色：５０ｇの明るい橙色粉。
【００９２】
−溶解性：次の有機溶媒に可溶：ＤＭＦ、ＮＭＰ。次の有機溶媒に不溶：エタノール、ｏ−ジクロロベンゼン。
【００９３】
−ＤＳＣ：１９０℃および３１５℃にピーク。
【００９４】
−組成物：供給モノマー組成物およびモノマーの反応性の比により、コポリマーの組成物をコポリマー組成物反応式から算出した。それは１％（重量）のＨＹ６ＣＮ−ＩＣＴＯのはずである。しかし、コポリマーは実際にはＰＳ−ｃｏ−ＨＹ６ＣＮ−ＩＣＴＯと異なるコポリマー組成物との混合物である。重合中の転化が増加するのに伴って、反応性モノマーＨＹ２ＭＡはより多く消費された。この結果、供給モノマー組成物は低いＨＹ６ＣＮ−ＩＣＴＯ含有率へ連続的に変化し、コポリマー組成物も連続的に変化する。算出したコポリマーの組成物は、組成的な変化が無視できる低い重合転化（＜１０％）の時にのみ得ることができる。
【実施例１０】
【００９５】
ＰＵ−ｃｏ−Ｎａｐｈｔ−３ＣＮ−ＩＣ６コポリマーの合成
１）共重合
５０部のヘキサメチレンジアミンと２５０部の水の混合物を、５部の分散剤を存在させて最初に８０℃に加熱し維持する。次いで、（実施例５の）Ｎａｐｈｔ−３ＣＮ−ＩＣ６モノマーの明るい赤色溶液を、この温度で１時間にわたり激しく攪拌しながら、この溶液に加える。添加の開始後直ちに明るい赤橙色製品が沈殿を開始する。添加の終了後、赤色懸濁物を８０℃で３時間追加して攪拌する。
【００９６】
２）精製
沈殿物を濾過し、濾過物にアルキルジアミンが検出できなくなるまで熱水で洗浄した。得られる圧縮ケーキをブッフナーで吸引乾燥する。未反応染料の存在を種々の有機溶媒中で確認する。コポリマーからフリーの染料は抽出できなかった。次いで赤橙色粉を真空オーブン中８０℃で一夜乾燥した。
【００９７】
３）特性
−形状および色：４０ｇの明るい赤橙色粉。
【００９８】
−溶解性：次の有機溶媒に部分的に可溶：メタノール、アセトン、ＤＭＦ、ＮＭＰ、ＤＭＳＯ、クロロホルム、ジクロロベンゼン。
【００９９】
−ＤＳＣ：２５６℃、３７１℃および４６５℃にピーク。
【０１００】
−組成物：供給モノマー組成物およびモノマーの反応性の比により、コポリマーの組成物をコポリマー組成物反応式から算出した。それは１％（重量）のＮａｐｈｔ−３ＣＮ−ＩＣ６を含有するはずである。しかし、コポリマーは実際にはＮａｐｈｔ−３ＣＮ−ＩＣ６と異なるコポリマー組成物との混合物である。重合中の転化が増加するのに伴って、反応性モノマーＮａｐｈｔ−３ＣＮ−ＩＣ６はより多く消費された。この結果、供給モノマー組成物は低いＮａｐｈｔ−３ＣＮ−ＩＣ６含有率へ連続的に変化し、コポリマー組成物も連続的に変化する。算出したコポリマーの組成物は、組成的な変化が無視できる低い重合転化（＜１０％）の時にのみ得ることができる。
【実施例１１】
【０１０１】
ＰＵ−ｃｏ−Ｎａｐｈｔ−２ＣＯ−ＩＣ６コポリマーの合成
１）共重合
５０部のヘキサメチレンジアミンと２５０部の水の混合物を、５部の分散剤を存在させて最初に８０℃に加熱し維持する。次いで、（実施例６の）Ｎａｐｈｔ−２ＣＯ−ＩＣ６モノマーの明るい赤色溶液を、この温度で１時間にわたり激しく攪拌しながら、この溶液に加える。添加の開始後直ちに明るい赤橙色製品が沈殿を開始する。添加の終了後、赤色懸濁物を８０℃で３時間追加して攪拌する。
【０１０２】
２）精製
沈殿物を濾過し、濾過物にアルキルジアミンが検出できなくなるまで熱水で洗浄した。得られる圧縮ケーキをブッフナーで吸引乾燥する。未反応染料の存在を種々の有機溶媒中で確認する。コポリマーからフリーの染料は抽出できなかった。次いで赤橙色粉を真空オーブン中８０℃で一夜乾燥した。
【０１０３】
３）特性
−形状および色：４０ｇの明るい赤橙色粉。
【０１０４】
−溶解性：次の有機溶媒に部分的に可溶：メタノール、アセトン、ＤＭＦ、ＮＭＰ、ＤＭＳＯ、クロロホルム、ジクロロベンゼン。
【０１０５】
−組成物：供給モノマー組成物およびモノマーの反応性の比により、コポリマーの組成物をコポリマー組成物反応式から算出した。それは１％（重量）のＮａｐｈｔ−２ＣＯ−ＩＣ６を含有するはずである。しかし、コポリマーは実際にはＰＵ−ｃｏ−Ｎａｐｈｔ−２ＣＯ−ＩＣ６と異なるコポリマー組成物との混合物である。重合中の転化が増加するのに伴って、反応性モノマーＮａｐｈｔ−２ＣＯ−ＩＣ６はより多く消費された。この結果、供給モノマー組成物は低いＮａｐｈｔ−２ＣＯ−ＩＣ６含有率へ連続的に変化し、コポリマー組成物も連続的に変化する。算出したコポリマーの組成物は、組成的な変化が無視できる低い重合転化（＜１０％）の時にのみ得ることができる。
【国際公開パンフレット】
2004534133.tif 000028
2004534133.tif 000029
2004534133.tif 000030
2004534133.tif 000031
2004534133.tif 000032
2004534133.tif 000033
2004534133.tif 000034
2004534133.tif 000035
2004534133.tif 000036
2004534133.tif 000037
2004534133.tif 000038
2004534133.tif 000039
2004534133.tif 000040
2004534133.tif 000041
2004534133.tif 000042
2004534133.tif 000043
2004534133.tif 000044
2004534133.tif 000045
2004534133.tif 000046
2004534133.tif 000047
2004534133.tif 000048
2004534133.tif 000049
2004534133.tif 000050
2004534133.tif 000051
【手続補正書】
【提出日】平成15年1月21日(2003.1.21)
【手続補正１】
【補正対象書類名】特許請求の範囲
【補正対象項目名】全文
【補正方法】変更
【補正の内容】
【特許請求の範囲】
【請求項１】
一般式（Ｉ）の染料モノマー。
【化１】
2004534133.tif 000052
［Ｒ１はＣ１〜１２アルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン（ｎは０から６までの数）であり、前記アルキレンおよび／またはアリーレン基は、場合によって、ヒドロキシル、Ｃ１〜６アルキル、Ｃ１〜６アルコキシル、Ｃ６〜１０アリールオキシまたはハロゲンで置換されており、
Ｘは酸素またはＮＲ’であり、Ｒ’は水素、Ｃ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、前記アルキルおよび／またはアリール基は、場合によって、ヒドロキシル、Ｃ１〜６アルコキシル、Ｃ６〜１０アリールオキシまたはハロゲンで置換されており、
Ｒ２は、Ｃ１〜１２アルキレン、Ｃ５〜６シクロアルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン（ｎは０から６までの数）であり、前記アルキレン、シクロアルキレンおよび／またはアリーレン基は、場合によって、ヒドロキシル、Ｃ１〜６アルキル、Ｃ１〜６アルコキシル、Ｃ６〜１０アリールオキシまたはハロゲンで置換されており、
Ｄは一般式（ＩＩ）、（ＩＩＩ）、（ＩＶ）、（Ｖ）または（ＶＩ）の染料部で、
【化２】
2004534133.tif 000053
2004534133.tif 000054
式中、Ａは置換または非置換の縮合芳香族系または複素環式系であり、
Ｒ３は水素、ハロゲン、ＮＲ４Ｒ５、Ｒ５ＯもしくはＲ５Ｓであり、Ｒ４は、水素、Ｃ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、アルキルおよび／またはアリール基は、場合によって、ヒドロキシル、Ｃ１〜６アルコキシル、Ｃ６〜１０アリールオキシまたはハロゲンで置換され、Ｒ５はＣ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、前記アルキルおよび／またはアリール基は、場合によって、ヒドロキシル、Ｃ１〜６アルコキシル、Ｃ６〜１０アリールオキシまたはハロゲンで置換されており、
環Ｂは、３，４位置で式−ＮＲ６（ＣＯ）ｍ−ＮＲ７−もしくはＯ−ＣＯ−ＮＲ６−の基により環化形成しており、ｍは１または２であり、Ｒ６およびＲ７は独立に、水素、Ｃ１〜６アルキル、Ｃ６〜１０アリール、（Ｃ６〜１０）アリール−（Ｃ１〜６）アルキルもしくは（Ｃ１〜６）アルキル−（Ｃ６〜１０）アリールであり、前記アルキルおよび／またはアリール基は、場合によって、アミノ、Ｃ１〜６アルキルアミノ、Ｃ６〜１０シクロアルキルアミノ、ヒドロキシル、Ｃ１〜６アルコキシル、Ｃ６〜１０アリールオキシまたはハロゲンで置換されており、
Ｒ’は上記で定義した通りである。］
【請求項２】
Ａが一般式（ＩＩａ）、（ＩＩｂ）または（ＩＩｃ）であることを特徴とする請求項１に記載の染料モノマー。
【化３】
2004534133.tif 000055
［Ｒ３は請求項１で定義した通りであり、
Ｙは硫黄、酸素、またはＮＲ４であり、Ｒ４は請求項１に記載の意味を有する。］
【請求項３】
Ｒ１およびＲ２が、Ｃ２〜６、好ましくはＣ２またはＣ６の鎖長を有することを特徴とする請求項１または２に記載の染料モノマー。
【請求項４】
ヒドロキシまたはアミノ官能化染料部分が、一般式（ＶＩＩＩ）によるジイソシアナート部分と反応することを特徴とする請求項１から３に記載の染料モノマーを調製する方法。
【化４】
2004534133.tif 000056
［Ｒ２”は、Ｃ１〜１２アルキレン、Ｃ５〜６シクロアルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン−（ｎは０から６までの数）であり、前記アルキレン、シクロアルキレンおよび／またはアリーレン基は、場合によって、ヒドロキシル、Ｃ１〜６アルキル、Ｃ１〜６アルコキシ、Ｃ６〜１０アリールオキシまたはハロゲンで置換されている。］
【請求項５】
前記ジイソシアナート部（ＶＩＩＩ）がＣ６〜１２アルキレンジイソシアナート、トルイレン−２，４−ジイソシアナート、または１−イソシアナト−３−イソシアナトメチル−３，５，５−トリメチル−シクロヘキサンであることを特徴とする請求項４に記載の染料モノマーを調製する方法。
【請求項６】
請求項１から３に記載の染料モノマーを含むコポリマー組成物。
【請求項７】
コモノマーとしてジアミン、ジオールおよび／または他のジイソシアナート化合物を含むことを特徴とする請求項６に記載のコポリマー組成物。
【請求項８】
一般式（ＩＸ）によるジアミン、
【化５】
2004534133.tif 000057
または一般式（ＸＩＶ）によるジオール、
【化６】
2004534133.tif 000058
および／または一般式（ＶＩＩＩ）によるジイソシアナート
【化７】
2004534133.tif 000059
を含むことを特徴とする請求項７に記載のコポリマー組成物。
［Ｒ２’は、Ｃ１〜１２アルキレン、Ｃ５〜６シクロアルキレン、Ｃ６〜１０アリーレン、（Ｃ６〜１０）アリール−（Ｃ１〜６）アルキレンもしくは（Ｃ１〜６）アルキル−（Ｃ６〜１０）アリーレン、−（Ｃ１〜６アルキレン−Ｏ−）ｎ−Ｃ１〜６アルキレン−（ｎは０から６までの数）であり、前記アルキレン、シクロアルキレンおよび／またはアリーレン基は、場合によって、ヒドロキシル、Ｃ１〜６アルキル、Ｃ１〜６アルコキシ、Ｃ６〜１０アリールオキシまたはハロゲンで置換されている。］
【請求項９】
前記コポリマー組成物の染料モノマーの含有率が、０．０１〜１０重量％、好ましくは１〜３重量％であることを特徴とする請求項６から８に記載のコポリマー組成物。
【請求項１０】
請求項１から３のいずれかに記載の染料モノマーの少なくとも１つが、重合反応のために、少なくとも１つのジアミンまたはジオール化合物、および／または他のジイソシアナート化合物と混合されることを特徴とする、請求項６から９に記載のコポリマー組成物を調製する方法。
【請求項１１】
請求項１から３に記載の染料モノマーを共重合可能なモノマーと共重合することによって得られる、顔料類似の特性を有するコポリマー粒子。
【請求項１２】
請求項１から３に記載の染料モノマーの少なくとも１つが、少なくとも１つのジアミンまたはジオール化合物、および／または他のジイソシアナート化合物と懸濁重合で反応することを特徴とする、請求項１１に記載のコポリマー粒子を調製する方法。
【請求項１３】
合成ポリマーの原料着色における、印刷インクにおける、紙の原料着色のための、繊維のコーティングおよび印刷のための、電子写真用トナーおよび現像剤における、粉体塗料における、およびインクジェット用インクにおける、請求項１１に記載のコポリマー粒子の使用。
【国際調査報告】
2004534133.tif 000060
2004534133.tif 000061